(57)【要約】【課題】結晶性樹脂発泡容器において、加熱後でもより取り扱いやすくする。【解決手段】結晶性樹脂発泡層を有する発泡シートの成形体であり、上端に開口部３を有する容器本体２を有し、前記容器本体２は、底壁１０と、前記底壁１０の周縁から立ち上がる側壁２０と、前記側壁２０の上端から外方へ張り出し前記開口部３を周回するすフランジ部３０とを有し、前記フランジ部３０は、前記フランジ部３０の外縁を形成し前記開口部３を周回する張出部５０を有し、前記張出部５０の結晶化度は、前記側壁２０の結晶化度よりも高いことよりなる。【選択図】図２
0003221532.tif 000002
【実用新案登録請求の範囲】
【請求項１】
結晶性樹脂発泡層を有する発泡シートの成形体であり、上端に開口部を有する容器本体を有し、
前記容器本体は、底壁と、前記底壁の周縁から立ち上がる側壁と、前記側壁の上端から外方へ張り出し前記開口部を周回するすフランジ部とを有し、
前記フランジ部は、前記フランジ部の外縁を形成し前記開口部を周回する張出部とを有し、
前記張出部の結晶化度は、前記側壁の結晶化度よりも高い、結晶性樹脂発泡容器。
【請求項２】
前記張出部の結晶化度は、前記側壁の結晶化度の１．１〜１．３倍である、請求項１に記載の結晶性樹脂発泡容器。
【請求項３】
前記フランジ部は、前記側壁の上端から外方に張り出す水平部を有し、
前記張出部は、前記水平部の外方に位置し、
前記水平部の結晶化度は、前記側壁の結晶化度と同等以上である、請求項１又は２に記載の結晶性樹脂発泡容器。
【請求項４】
前記張出部の結晶化度は、前記水平部の結晶化度よりも高い、請求項３に記載の結晶性樹脂発泡容器。
【請求項５】
前記張出部の厚みは、前記側壁の厚みよりも薄い、請求項１〜４のいずれか一項に記載の結晶性樹脂発泡容器。
【請求項６】
前記発泡シートは、前記結晶性樹脂発泡層と、前記結晶性樹脂発泡層の少なくとも一方の面に設けられた第一の非発泡層とを有する、請求項１〜５のいずれか一項に記載の結晶性樹脂発泡容器。
【請求項７】
前記第一の非発泡層の表面に形成された印刷部と、前記印刷部を覆う第二の非発泡層とを有する、請求項６に記載の結晶性樹脂発泡容器。
【請求項８】
前記第一の非発泡層は、結晶性樹脂を含む、請求項６又は７に記載の結晶性樹脂発泡容器。
【請求項９】
食品包装容器である、請求項１〜８のいずれか一項に記載の結晶性樹脂発泡容器。
【請求項１０】
冷蔵食品用又は冷凍食品用の容器である、請求項９に記載の結晶性樹脂発泡容器。
【考案の詳細な説明】
【技術分野】
【０００１】
本考案は、結晶性樹脂発泡容器に関する。
【背景技術】
【０００２】
熱可塑性ポリエステル系樹脂発泡シート等の結晶性樹脂発泡シートを成形してなる結晶性樹脂発泡容器は、耐熱性に優れる。このため、結晶性樹脂発泡容器は、電子レンジやオーブンで加熱加工する食品の容器に使用されている。
【０００３】
熱結晶性樹脂発泡容器は、軟化点が低いため、電子レンジ等で内容物が加熱されると、軟化する。このため、加熱後に結晶性樹脂発泡容器を取り扱うと、結晶性樹脂発泡容器が変形しやすいという問題があった。
こうした問題に対して、特許文献１には、特定の熱可塑性ポリエステル系樹脂と、多官能化合物及び特定の発泡剤を含有する樹脂組成物を押出発泡して得られ、気泡の長方向と短方向との比が特定の範囲である熱可塑性ポリエステル系樹脂発泡シートと、このシートを成形した容器とが提案されている。特許文献１に記載された発明によれば、耐熱性の向上が図られている。
【先行技術文献】
【特許文献】
【０００４】
【特許文献１】特開平０８−３３５８号公報
【考案の概要】
【考案が解決しようとする課題】
【０００５】
しかしながら、結晶性樹脂発泡容器には、加熱後においてもより取り扱いやすいことが求められる。
そこで、本考案は、加熱後においても、より取り扱いやすい結晶性樹脂発泡容器を目的とする。
【課題を解決するための手段】
【０００６】
＜１＞結晶性樹脂発泡層を有する発泡シートの成形体であり、上端に開口部を有する容器本体を有し、
前記容器本体は、底壁と、前記底壁の周縁から立ち上がる側壁と、前記側壁の上端から外方へ張り出し前記開口部を周回するすフランジ部とを有し、
前記フランジ部は、前記フランジ部の外縁を形成し前記開口部を周回する張出部を有し、
前記張出部の結晶化度は、前記側壁の結晶化度よりも高い、結晶性樹脂発泡容器。
＜２＞前記張出部の結晶化度は、前記側壁の結晶化度の１．１〜１．３倍である、＜１＞に記載の結晶性樹脂発泡容器。
＜３＞前記フランジ部は、前記側壁の上端から外方に張り出す水平部を有し、
前記張出部は、前記水平部の外方に位置し、
前記水平部の結晶化度は、前記側壁の結晶化度と同等以上である、＜１＞又は＜２＞に記載の結晶性樹脂発泡容器。
＜４＞前記張出部の結晶化度は、前記水平部の結晶化度よりも高い、＜３＞に記載の結晶性樹脂発泡容器。
＜５＞前記張出部の厚みは、前記側壁の厚みよりも薄い、＜１＞〜＜４＞のいずれかに記載の結晶性樹脂発泡容器。
＜６＞前記発泡シートは、前記結晶性樹脂発泡層と、前記結晶性樹脂発泡層の少なくとも一方の面に設けられた第一の非発泡層とを有する、＜１＞〜＜５＞のいずれかに記載の結晶性樹脂発泡容器。
＜７＞前記第一の非発泡層の表面に形成された印刷部と、前記印刷部を覆う第二の非発泡層とを有する、＜６＞に記載の結晶性樹脂発泡容器。
＜８＞前記第一の非発泡層は、結晶性樹脂を含む、＜６＞又は＜７＞に記載の結晶性樹脂発泡容器。
＜９＞食品包装容器である、＜１＞〜＜８＞のいずれかに記載の結晶性樹脂発泡容器。
＜１０＞冷蔵食品用又は冷凍食品用の容器である、＜９＞に記載の結晶性樹脂発泡容器。
【考案の効果】
【０００７】
本考案の結晶性樹脂発泡容器によれば、加熱後においても、より取り扱いやすい。
【図面の簡単な説明】
【０００８】
【図１】第一の実施形態に係る結晶性樹脂発泡容器の平面図である。
【図２】図１のＩＩ−ＩＩ断面図である。
【図３】植物由来のポリエステル系樹脂の製造工程の一例を示すフロー図である。
【図４】植物由来のポリエステル系樹脂の製造工程の一例を示すフロー図である。
【図５】植物由来のポリエステル系樹脂の製造工程の一例を示すフロー図である。
【図６】第二の実施形態に係る結晶性樹脂発泡容器の平面図である。
【図７】図６のＶＩＩ−ＶＩＩ断面図である。
【図８】第三の実施形態に係る結晶性樹脂発泡容器の平面図である。
【図９】図８のＩＸ−ＩＸ断面図である。
【考案を実施するための形態】
【０００９】
本考案の結晶性樹脂発泡容器は、側壁の上端から外方へ張り出し、開口部を周回するフランジ部を有し、フランジ部が張出部を有する。
以下、実施形態を挙げて本考案について説明する。
【００１０】
［第一の実施形態］
第一の実施形態の結晶性樹脂発泡容器について、図面を用いて説明する。
本実施形態の結晶性樹脂発泡容器は、図１〜２に示す容器であり、結晶性樹脂発泡層を有する発泡シートの成形体である。
【００１１】
（発泡シート）
本実施形態の発泡シートは、結晶性樹脂発泡層（以下、単に「発泡層」ということがある）を有する。発泡層は、加熱により結晶化する樹脂（結晶性樹脂）及び発泡剤を含む樹脂組成物から形成される。かかる発泡シートは、発泡層のみからなる単層構造でもよいし、発泡層の少なくとも一方の面に非発泡層が設けられた積層構造でもよい。
発泡シートの厚みとしては、０．３〜５．３ｍｍが好ましい。
【００１２】
＜発泡層＞
発泡層の厚みとしては、０．３〜５．０ｍｍが好ましく、０．４〜４．５ｍｍがより好ましく、０．５〜４．０ｍｍがさらに好ましい。上記下限値以上であれば、後述する結晶性樹脂発泡容器の強度をより高められる。上記上限値以下であれば、結晶性樹脂発泡容器の成形時に発泡シートの内部まで十分に加熱しやすい。
なお、厚みは、以下の方法で求められる値である。発泡層のＴＤ方向の任意の１０点の厚みをマイクロゲージで測定する。１０点の測定値を平均して、発泡層の厚みとする。
【００１３】
発泡層の発泡倍率としては、１．５〜１５倍が好ましく、２〜１０倍がより好ましく、２〜８倍がさらに好ましい。上記下限値以上であれば、結晶性樹脂発泡容器の断熱性をより高められる。上記上限値以下であれば、結晶性樹脂発泡容器の成形時に発泡シートの内部まで充分に加熱しやすい。「発泡層の発泡倍率」は、１を「発泡層の見掛け密度」で除した値である。
【００１４】
発泡層の平均気泡径は、例えば、８０〜４５０μｍが好ましい。発泡層の平均気泡径は、ＡＳＴＭ  Ｄ２８４２−６９に記載の方法に準拠して測定された値である。
【００１５】
発泡層の独立気泡率は、７０％以上が好ましく、８０％以上がより好ましく、９０％以上がさらに好ましく、１００％でもよい。発泡層の独立気泡率は、ＪＩＳ  Ｋ７１３８：２００６「硬質発泡プラスチック−連続気泡率及び独立気泡率の求め方」に記載の方法により測定される値である。
【００１６】
発泡層に含まれる結晶性樹脂は、加熱により結晶化する樹脂であればよい。結晶性樹脂としては、ポリエステル系樹脂が挙げられる。ポリエステル系樹脂としては、ポリエチレンテレフタレート樹脂（ＰＥＴ）、ポリブチレンテレフタレート樹脂、ポリエチレンナフタレート樹脂、ポリエチレンフラノエート樹脂（ＰＥＦ）、ポリブチレンナフタレート樹脂、ポリトリメチレンテレフタレート樹脂（ＰＴＴ）、テレフタル酸とエチレングリコールとシクロヘキサンジメタノールの共重合体、及びこれらの混合物並びにこれらと他の樹脂との混合物等が挙げられる。また、植物由来のポリエチレンテレフタレート樹脂、植物由来のポリエチレンフラノエート樹脂、植物由来のポリトリメチレンテレフタレート樹脂が用いられてもよい。これらのポリエステル系樹脂は、１種単独で用いられてもよいし、２種以上が組み合わされて用いられてもよい。特に好ましいポリエステル系樹脂は、ポリエチレンテレフタレート樹脂である。
【００１７】
ポリエステル系樹脂としては、いわゆるバイオＰＥＴ等、植物由来のポリエステル系樹脂でもよい。
植物由来のポリエステル系樹脂は、サトウキビ、トウモロコシ等の植物原料を由来とするポリマーである。「植物原料を由来とする」とは、植物原料から合成され又は抽出されたポリマーが挙げられる。また、例えば、「植物原料を由来とする」とは、植物原料から合成され又は抽出されたモノマーが重合されたポリマーが挙げられる。「植物原料から合成され又は抽出されたモノマー」には、植物原料から合成され又は抽出された化合物を原料とし合成されたモノマーが含まれる。植物由来のポリエステル系樹脂は、モノマーの一部が「植物原料を由来とする」ものを含む。
【００１８】
植物由来のポリエステル系樹脂について、ＰＥＴ、ＰＥＦを例にして説明する。
【００１９】
ＰＥＴの合成反応を（ａ）式に示す。ｎモルのエチレングリコールとｎモルのテレフタル酸（Ｂｅｎｚｅｎ−１，４−ｄｉｃａｒｂｏｘｙｌｉｃ  Ａｃｉｄ）との脱水反応によって、ＰＥＴが合成される。この合成反応における化学量論上の質量比は、エチレングリコール：テレフタル酸＝３０：７０（質量比）である。
【００２０】
【化１】
0003221532.tif 000003
［（ａ）式中、ｎは化学量論係数である。］
【００２１】
エチレングリコールは、エチレンを酸化し、水和することで、工業的に製造される。また、テレフタル酸は、パラキシレンを酸化することで、工業的に製造される。
ここで、図３に示すように、植物由来のエタノール（バイオエタノール）の脱水反応によりエチレンを得、このエチレンから合成されたエチレングリコール（バイオエタノール由来のエチレングリコール）と、石油化学品由来のテレフタル酸からＰＥＴを合成する場合、製造されるＰＥＴは、植物由来３０質量％のＰＥＴである。
また、図４に示すように、植物由来のイソブタノール（バイオイソブタノール）の脱水反応によりパラキシレンを得、このパラキシレンから合成したテレフタル酸と、バイオエタノール由来のエチレングリコールとからＰＥＴを合成する場合、製造されるＰＥＴは、植物由来１００質量％のＰＥＴである。
【００２２】
ＰＥＦの合成反応を（ｂ）式に示す。ｎモルのエチレングリコールと、ｎモルのフランジカルボン酸（２，５−Ｆｕｒａｎｄｉｃａｒｂｏｘｙｌｉｃ  Ａｃｉｄ）との脱水反応によって、ＰＥＦが合成される。
【００２３】
【化２】
0003221532.tif 000004
［（ｂ）式中、ｎは化学量論係数である。］
【００２４】
フランジカルボン酸（ＦＤＣＡ）は、例えば、植物由来のフルクトースやグルコースの脱水反応によってヒドロキシメチルフラール（ＨＭＦ）を得、ＨＭＦを酸化して得られる。
図５に示すように、ＦＤＣＡ及びエチレングリコールの双方が植物由来の場合、製造されるＰＥＦは、植物由来１００質量％のＰＥＦである。
【００２５】
樹脂組成物は、結晶性樹脂以外の他の樹脂を含有してもよい。樹脂組成物が結晶性樹脂以外の他の樹脂を含有する場合、他の樹脂の含有量は、結晶性樹脂の総質量に対して５０質量％未満が好ましく、３０質量％未満がより好ましく、１０質量％未満がさらに好ましい。
【００２６】
ポリエステル系樹脂の重量平均分子量は、例えば、１０万〜５０万が好ましく、１５万〜４５万がより好ましく、２０万〜４０万がさらに好ましい。発泡層を構成する結晶性樹脂の重量平均分子量が上記数値範囲内であると、発泡シートの脆性を良好にしやすい。発泡シートの脆性が良好であると、発泡容器が低温時に破損しにくい。
重量平均分子量は、ゲル浸透クロマトグラフィー（ＧＰＣ）により測定した値を、標準試料として昭和電工（株）製の製品名「ＳＴＡＮＤＡＲＤ  ＳＭ−１０５」及び「ＳＴＡＮＤＡＲＤ  ＳＨ−７５」を用いて得られる較正曲線に基づき換算した値である。
【００２７】
結晶性樹脂のＩＶ値（極限粘度）は０．５〜１．５０ｄｌ／ｇであることが好ましく、０．９０〜１．１０ｄｌ／ｇがより好ましい。
ＩＶ値は、（ＪＩＳ  Ｋ  ７３６７−５（２０００））の方法で測定できる。
【００２８】
発泡剤としては、例えば、プロパン、ノルマルブタン、イソブタン、ノルマルペンタン、イソペンタン、ヘキサン等の飽和脂肪族炭化水素、ジメチルエーテル等のエーテル類、塩化メチル、１，１，１，２−テトラフルオロエタン、１，１−ジフルオロエタン、モノクロロジフルオロメタン等のフロン、二酸化炭素、窒素等が挙げられ、ジメチルエーテル、プロパン、ノルマルブタン、イソブタン、二酸化炭素、窒素が好ましい。これらの発泡剤は、１種単独で用いられてもよいし、２種以上が組み合わされて用いられてもよい。
【００２９】
本実施形態の発泡シートは、結晶性樹脂以外にその他成分（任意成分）を含有していてもよい。
任意成分としては、結晶性樹脂以外の樹脂成分、気泡調整剤、界面活性剤、着色剤、収縮防止剤、難燃剤、滑剤、劣化防止剤等が挙げられる。
気泡調整剤としては、タルク、四フッ化エチレン樹脂等が挙げられる。
【００３０】
＜非発泡層＞
発泡シートは、発泡層の片面又は両面に第一の非発泡層を有してもよい。
第一の非発泡層を構成する樹脂は、特に限定されず、発泡層を構成する樹脂と同様の樹脂が挙げられる。第一の非発泡層を構成する樹脂は、結晶性樹脂を含むことが好ましい。
第一の非発泡層を構成する樹脂は、発泡層を構成する樹脂と同様である。第一の非発泡層を構成する樹脂は、発泡層を構成する樹脂と同じでもよいし、異なってもよい。
【００３１】
第一の非発泡層の厚みは、結晶性樹脂発泡容器の用途等を勘案して決定され、例えば、１０〜３００μｍが好ましく、２０〜１００μｍがより好ましい。非発泡層の厚みが上記下限値以上であれば、結晶性樹脂発泡容器の強度のさらなる向上を図れる。非発泡層の厚みが上記上限値以下であれば、結晶性樹脂発泡容器の軽量化を図れる。
【００３２】
また、第一の非発泡層の表面には、印刷部が形成されていてもよい。加えて、第一の発泡層の表面には、印刷部を覆う第二の非発泡層が形成されていてもよい。
第二の非発泡層の厚みは、第一の非発泡層の厚みと同様である。第二の非発泡層の厚みは、第一の非発泡層の厚みと同じでもよいし、異なっていてもよい。
第二の非発泡層を構成する樹脂は、第一の非発泡層を構成する樹脂と同様である。第二の非発泡層を構成する樹脂は、第一の非発泡層を構成する樹脂と同じでもよいし、異なっていてもよい。
【００３３】
（結晶性樹脂発泡容器）
本実施形態の結晶性樹脂発泡容器は、上述の発泡シートを、公知の成形方法等を用いて、所望の形状に成形してなるものである。
発泡シートが第一の非発泡層を有する場合、結晶性樹脂発泡容器において、第一の非発泡層は、内面に位置してもよく、外面に位置してもよく、両面に位置してもよい。
【００３４】
本実施形態の結晶性樹脂発泡容器の一実施形態について、図面を参照して説明する。
本実施形態の結晶性樹脂発泡容器１は、容器本体２を有する。容器本体２は、平面視で楕円形の底壁１０と、底壁１０の周縁から立ち上がり、底壁１０を囲む略円筒状の側壁２０とを有する。容器本体２には、側壁２０の上端で囲まれた開口部３が形成されている。側壁２０は開口部３から底壁１０に向かうに従い窄まっている。開口部３は平面視において、Ｘ１方向を長手、Ｙ１方向を短手とする楕円形である。
【００３５】
容器本体２は、側壁２０の上端に、開口部３の外方に張り出すフランジ部３０を有する。フランジ部３０は、開口部３を周回しており、長手方向Ｘ１の両側に張り出した摘部３２を有する。
側壁２０は、断面形状が波状の側壁補強部２２を有する。底壁１０は、平面視で円形の底壁補強部１２を中央に有する。底壁補強部１２は、底壁１０の中央部が窪んだ凹状である。円形状の底壁１０の外縁近傍は、底壁補強部１２と同様に凹状であり、底壁補強部１２と同様に設置面と接する。
【００３６】
図２に示すように、フランジ部３０は、水平部３１と、延設部４０と、張出部５０とを有する。水平部３１は、側壁２０の上端から外方に張り出し、開口部３の開口面と略平行となっている。延設部４０は、水平部３１の外縁から下方に向かって延びている。延設部４０は、フランジ部３０に沿って、開口部３を周回する。張出部５０は、延設部４０の下端から、側壁２０から離れる方向（即ち、外方）に張り出している。即ち、張出部５０は、水平部３１の外方に位置する。張出部５０は、フランジ部３０に沿い、開口部３を周回する。
【００３７】
なお、本実施形態の開口部３は、平面視で楕円形であるが、本考案はこれに限定されない。開口部３の平面視形状は、正円でもよいし多角形でもよい。
【００３８】
図２に示すように、底壁１０と側壁２０とのつなぎ目に位置するコーナー部１４は、断面形状が円弧状であることが好ましい。
底壁１０と側壁２０との境界は、コーナー部１４の断面形状の円弧の中心である。断面形状の円弧の始点及び終点は、底壁１０から円弧が始まる変曲点、及び、側壁２０から円弧が始まる変曲点である。
【００３９】
結晶性樹脂発泡容器１の大きさは、特に限定されない。結晶性樹脂発泡容器１が食品包装容器である場合、例えば、長手方向の長さＬ１は２１５〜２３０ｍｍであり、短手方向の長さＷ１は１３０〜１５０ｍｍであり、高さＨ１は３０〜４５ｍｍであることが好ましい。
【００４０】
水平部３１に幅ｗ３１は、例えば、１〜１０ｍｍが好ましい。幅ｗ３１が上記下限値以上であれば、結晶性樹脂発泡容器１を取り扱いやすい。幅ｗ３１が上記上限値以下であれば、水平部３１の強度をより高められる。
【００４１】
延設部４０の高さｈ４０は、例えば、２〜７ｍｍが好ましい。高さｈ４０が上記下限値以上であれば、フランジ部３０の強度をより高められる。高さｈ４０が上記上限値以下であれば、延設部４０の硬度をより高められる。
【００４２】
張出部５０の幅ｗ５０は、０．５〜３．０ｍｍが好ましく、１．０〜２．０ｍｍがより好ましい。幅ｗ５０が上記下限値以上であれば、結晶性樹脂発泡容器１の強度のさらなる向上を図れる。幅ｗ５０が上記上限値以下であれば、結晶性樹脂発泡容器１が過度に大きくなるのを防止できる。
【００４３】
側壁２０の厚みは、例えば、０．５〜１．０ｍｍが好ましい。
水平部３１の厚みは、例えば、０．５〜１．０ｍｍが好ましい。
延設部４０の厚みは、例えば、０．５〜１．０ｍｍが好ましい。
張出部５０の厚みは、例えば、０．４〜０．７ｍｍが好ましい。
側壁２０の厚みと、水平部３１の厚みと、張出部５０の厚みとの関係は、下記式（ｓ１）で表される関係が好ましい。
なお、各部位の厚みは、マイクロメータを用いて開口部３の周方向の任意の１０点を測定し、その平均をとった値である。
【００４４】
張出部５０の厚み＜水平部３１の厚み≦側壁２０の厚み  ・・・（ｓ１）
【００４５】
側壁２０の密度は、例えば、３．０〜１０．０ｇ／ｃｍ３が好ましい。
水平部３１の密度は、例えば、３．０〜１０．０ｇ／ｃｍ３が好ましい。
延設部４０の密度は、例えば、３．０〜１０．０ｇ／ｃｍ３が好ましい。
張出部５０の密度は、例えば、４．３〜１２．５ｇ／ｃｍ３が好ましい。
側壁２０の密度と、水平部３１の密度と、張出部５０の密度との関係は、下記式（ｓ２）で表される関係が好ましい。
なお、各部位の密度は、坪量を厚みで除した値である。
【００４６】
張出部５０の密度＞水平部３１の密度≧側壁２０の密度  ・・・（ｓ２）
【００４７】
張出部５０の結晶化度は、側壁２０の結晶化度よりも高い。張出部５０の結晶化度が高くなると、張出部５０が側壁２０よりも剛直になる。このため、加熱後の結晶性樹脂発泡容器１の保形性が高まり、より取り扱いやすくなる。特に、張出部５０における発泡層の結晶化度と、側壁２０における発泡層の結晶化度との対比において、張出部５０の発泡層の結晶化度が側壁２０の発泡層の結晶化度よりも高いことが好ましい。
張出部５０の結晶化度は、側壁２０の結晶化度の１．１〜１．３倍が好ましく、１．１５〜１．２５倍がより好ましい。
また、張出部５０の厚みは、側壁２０の厚みよりも薄い。張出部５０の厚みを薄くするように容器本体２を成形することで、張出部５０の結晶化度を高められる。
また、張出部５０の密度は、側壁２０の密度よりも高い。張出部５０の密度を高くするように容器本体２を成形することで、張出部５０の結晶化度を高められる。
【００４８】
水平部３１の結晶化度は、側壁２０の結晶化度と同等以上が好ましい。同等とは、一方の結晶化度を１００％とした場合、他方の結晶化度が９５〜１０５％の範囲にあることをいう。水平部３１の結晶化度が高くなると、水平部３１が剛直になり、さらに取り扱いやすくなる。加えて、側壁２０の結晶化度を低くできるので、側壁の柔軟性を維持できる。特に、水平部３１における発泡層の結晶化度と、側壁２０における発泡層の結晶化度との対比において、水平部３１の発泡層の結晶化度が側壁２０の発泡層の結晶化度と同等以上が好ましい。
水平部３１の結晶化度は、側壁２０の結晶化度の１．０〜１．３倍が好ましく、１．１〜１．３倍が好ましく、１．１５〜１．２５倍がより好ましい。
また、水平部３１の厚みは、側壁２０の厚みと同等以下が好ましい。水平部３１の厚みを薄くするように容器本体２を成形することで、水平部３１の結晶化度を高められる。
また、水平部３１の密度は、側壁２０の密度と同等以上が好ましい。水平部３１の密度を高くするように容器本体２を成形することで、水平部３１の結晶化度を高められる。
【００４９】
延設部４０の結晶化度は、水平部３１の結晶化度と同等以上が好ましい。延設部４０の結晶化度が高くなると、延設部４０が剛直になり、さらに取り扱いやすくなる。加えて、水平部３１の結晶化度を低くできるので、水平部３１の柔軟性を維持できる。このため、容器を落下させた場合において、水平部３１の破損を抑制できる。特に、延設部４０における発泡層の結晶化度と、水平部３１における発泡層の結晶化度との対比において、延設部４０の発泡層の結晶化度が水平部３１の発泡層の結晶化度と同等以上が好ましい。
延設部４０の結晶化度は、水平部３１の結晶化度の１．０〜１．１倍が好ましい。
また、延設部４０の厚みは、側壁２０の厚みと同等以下が好ましい。延設部４０の厚みを薄くするように容器本体２を成形することで、延設部４０の結晶化度を高められる。
また、延設部４０の密度は、側壁２０の密度と同等以上が好ましい。延設部４０の密度を高くするように容器本体２を成形することで、延設部４０の結晶化度を高められる。
【００５０】
張出部５０の結晶化度は、水平部３１の結晶化度よりも高いことが好ましい。張出部５０の結晶化度が高くなると、張出部５０が剛直になり、さらに取り扱いやすくなる。加えて、水平部３１の結晶化度を低くできるので、水平部３１の柔軟性を維持できる。このため、容器を落下させた場合において、水平部３１の破損を抑制できる。特に、張出部５０における発泡層の結晶化度と、水平部３１における発泡層の結晶化度との対比において、張出部５０の発泡層の結晶化度が水平部３１の発泡層の結晶化度よりも高いことが好ましい。
張出部５０の結晶化度は、水平部３１の結晶化度の１．１〜１．３倍が好ましく、１．１５〜１．２５倍がより好ましい。
また、張出部５０の厚みは、水平部３１の厚みよりも薄いことが好ましい。張出部５０の厚みを薄くするように容器本体２を成形することで、張出部５０の結晶化度を高められる。
また、張出部５０の密度は、水平部３１の密度よりも高いことが好ましい。張出部５０の密度を高くするように容器本体２を成形することで、張出部５０の結晶化度を高められる。
【００５１】
張出部５０の結晶化度は、延設部４０の結晶化度よりも高いことが好ましい。張出部５０の結晶化度が高くなると、張出部５０が剛直になり、さらに取り扱いやすくなる。加えて、延設部４０の結晶化度を低くできるので、延設部４０の柔軟性を維持できる。このため、容器を落下させた場合において、延設部４０の破損を抑制できる。特に、張出部５０における発泡層の結晶化度と、延設部４０における発泡層の結晶化度との対比において、張出部５０の発泡層の結晶化度が延設部４０の発泡層の結晶化度よりも高いことが好ましい。
張出部５０の結晶化度は、延設部４０の結晶化度の１倍以上が好ましく、１．０〜１．３倍がより好ましい。
また、張出部５０の厚みは、延設部４０の厚みよりも薄いことが好ましい。張出部５０の厚みを薄くするように容器本体２を成形することで、張出部５０の結晶化度を高められる。
また、張出部５０の密度は、延設部４０の密度よりも高いことが好ましい。張出部５０の密度を高くするように容器本体２を成形することで、張出部５０の結晶化度を高められる。
【００５２】
側壁２０の結晶化度は、例えば、１５〜３０％が好ましく、１９〜２６％がより好ましく、２０〜２３％がさらに好ましい。結晶化度が上記下限値以上であれば、２２０℃で加熱しても軟弱になりすぎず、容器としての機能を維持しやすい。結晶化度が上記上限値以下であれば、側壁２０が脆くなるのを防ぎ、側壁２０の物理強度を高められる。
なお、底壁１０の結晶化度は、側壁２０の結晶化度と同等である。
【００５３】
水平部３１の結晶化度は、例えば、１５〜３０％が好ましく、２０〜２７％がより好ましい。結晶化度が上記下限値以上であれば、２２０℃の加熱でも軟弱になりすぎず、容器としての機能を維持しやすい。結晶化度が上記上限値以下であれば、水平部３１が脆くなるのを防ぎ、水平部３１の物理強度を高められる。
【００５４】
延設部４０の結晶化度は、例えば、１５〜３０％が好ましく、２１〜２８％がより好ましい。結晶化度が上記下限値以上であれば、２２０℃の加熱でも軟弱になりすぎず、容器としての機能を維持しやすい。結晶化度が上記上限値以下であれば、延設部４０が脆くなるのを防ぎ、延設部４０の物理強度を高められる。
【００５５】
張出部５０の結晶化度は、例えば、１７〜３５％が好ましく、２２〜２９％がより好ましい。結晶化度が上記下限値以上であれば、結晶性樹脂発泡容器１をさらに取り扱いやすくできる。結晶化度が上記上限値以下であれば、張出部５０が脆くなるのを防ぎ、張出部５０の物理強度を高められる。
【００５６】
結晶化度は、下記（ａ）式により求められる。
【００５７】
結晶化度（％）＝｛（融解熱量の絶対値（Ｊ／ｇ）−結晶化熱量の絶対値（Ｊ／ｇ））÷完全結晶化熱量（Ｊ／ｇ）｝×１００・・・（ａ）
【００５８】
（ａ）式中、融解熱量及び結晶化熱量は、ＪＩＳ  Ｋ７１２２（２０１２）「プラスチックの転移熱測定方法」に従い測定したＤＳＣ曲線から求めることができる。測定条件は以下の通りである。
【００５９】
ＤＳＣを用いアルミニウム製測定容器の底に隙間のないように測定試料を５〜１０ｍｇ充填する。
次に窒素ガス流量２０ｍＬ／分の下、３０℃にて２分間保持し、速度１０℃／分にて３０℃から２９０℃まで昇温した時のＤＳＣ曲線を得る。このときの基準物質としてアルミナを用いる。
【００６０】
算出される結晶化度は、融熱ピークの面積から求められる融解熱量（Ｊ／ｇ）と結晶化ピークの面積から求められる結晶化熱量（Ｊ／ｇ）の差を、樹脂の完全結晶の理論融解熱量で除して求められる値である。融解熱量及び結晶化熱量は、装置付属の解析ソフトを用いて算出できる。
完全結晶化熱量は、１００％結晶化した場合の熱量を表す。なお、ＰＥＴの完全結晶化熱量は、１４０．１Ｊ／ｇである。
結晶性樹脂発泡容器１の各部位における結晶化度は、結晶性樹脂発泡容器１の成形条件により調節できる。
【００６１】
（結晶性樹脂発泡容器の製造方法）
本実施形態の結晶性樹脂発泡容器の製造方法としては、従来公知の製造方法が挙げられる。
例えば、結晶性樹脂発泡容器は、発泡シートを予備加熱する予熱工程、及び前記予熱工程後、発泡シートを金型で挟み、加熱成形する成形工程を含む製造方法で製造することができる。さらに、前記成形工程後、成形された前記発泡シートを冷却する冷却工程を含んでいてもよい。
【００６２】
＜予熱工程＞
予熱工程は、発泡シートをヒーター槽に投入して予備加熱し、発泡シートを軟らかくする工程である。ヒーター槽の温度は、９０〜１８０℃が好ましく、１００〜１７０℃がより好ましく、１０５〜１６０℃がさらに好ましい。上記下限値以上とすることで、発泡シートをより成形しやすくできる。上記上限値以下とすることで、結晶性樹脂の結晶化を抑制できる。
この時、発泡シートの表面温度を１０５〜１４０℃にすることが好ましく、１１０〜１３５℃にすることがより好ましく、１１５〜１３０℃にすることがさらに好ましい。上記下限値以上とすることで、発泡シートをより成形しやすくできる。上記上限値以下とすることで、発泡シート表面の結晶性樹脂の結晶化を抑制できる。
予熱工程における発泡シートの予熱時間は、２０〜９０秒が好ましく、２０〜８５秒がより好ましく、３０〜８０秒がさらに好ましい。上記下限値以上とすることで、発泡シートをより成形しやすくできる。上記上限値以下とすることで、発泡シート表面の結晶性樹脂の結晶化を抑制できる。
【００６３】
＜成形工程＞
成形工程は、予備加熱した発泡シートを金型で挟み、さらに加熱して所望の形状の結晶性樹脂発泡容器を成形する工程である。
成形方法としては、例えば、真空成形又は圧空成形が挙げられ、中でも圧空成形が好ましい。真空成形又は圧空成形としては、プラグ成形、フリードローイング成形、プラグ・アンド・リッジ成形、マッチド・モールド成形、ストレート成形、ドレープ成形、リバースドロー成形、エアスリップ成形、プラグアシスト成形、プラグアシストリバースドロー成形等が挙げられる。
【００６４】
成形工程では、金型の温度は、１３０〜２００℃が好ましく、１４０〜１９５℃がより好ましく、１６０〜１９０℃がさらに好ましい。上記下限値以上とすることで、結晶性樹脂の結晶化度をより高めることができる。上記上限値以下とすることで、結晶性樹脂の過度な結晶化を抑制できる。
成形工程では、加熱成形の時間は、４〜１５秒間が好ましく、５．０〜１３秒間がより好ましく、６．０〜１２秒がさらに好ましい。上記下限値以上とすることで、結晶性樹脂の結晶化度を高めることができる。上記上限値以下とすることで、結晶性樹脂発泡容器の生産性を高めることができる。
成形工程では、結晶性樹脂の結晶化熱量の絶対値は、１〜５ｍＪ／ｍｇが好ましく、１．２〜４．８ｍＪ／ｍｇがより好ましく、１．５〜４．５ｍＪ／ｍｇがさらに好ましい。上記下限値以上とすることで、結晶性樹脂の結晶化度を高めることができる。上記上限値以下とすることで、結晶性樹脂の過度な結晶化を抑制できる。
【００６５】
圧空成形では、金型として１６０〜２００℃に加熱したオス型及びメス型を用い、オス型側から圧縮空気を供給して、予備加熱した発泡シートをメス型に４〜１５秒間密着させる。
成形工程における金型の温度は、予熱工程におけるヒーター槽の温度よりも高いことが好ましい。
【００６６】
成形工程では、プラグ型とキャビティ型とで発泡シートを挟み込んで、底壁１０、側壁２０、水平部３１、延設部４０及び張出部５０を形成する。底壁１０、側壁２０、水平部３１、延設部４０及び張出部５０のそれぞれの位置におけるプラグ型とキャビティ型とのクリアランスと、加熱温度との組み合わせによって、各部位の結晶化度を調節できる。例えば、張出部５０の厚みを側壁２０の厚みよりも薄くすることで、張出部５０の結晶化度を側壁２０の結晶化度よりも高められる。張出部５０の厚みを薄くすることで、張出部５０を充分に加熱でき、張出部５０の結晶化度を高められる。
【００６７】
＜冷却工程＞
冷却工程は、成形された発泡シートを冷却する工程である。
冷却工程では、成形した発泡シートを表面温度が５０〜７０℃になるまで冷却する。
冷却工程では、成形した発泡シートを１０〜６０秒かけて、発泡シートの表面温度が５０〜７０℃になるまで冷却することが好ましい。冷却することで結晶性樹脂の温度を軟化点未満にして、結晶性樹脂の結晶化の進行を止めることで、所望の結晶化度にできる。
冷却後、発泡シートから成形体を切り出し、結晶性樹脂発泡容器とする。
【００６８】
本実施形態の結晶性樹脂発泡容器によれば、張出部の結晶化度が側壁の結晶化度よりも高い。張出部の結晶化度が高いと、張出部は側壁に比べて剛直になり、加熱後においても張出部が軟弱になりにくい。このため、加熱後の結晶性樹脂発泡容器を取り扱っても、結晶性樹脂発泡容器が変形しにくい。加えて、側壁の柔軟性は失われていないため、内容物が充填された結晶性樹脂発泡容器を落下させた際、結晶性樹脂発泡容器の破損を防止できる。さらに、側壁は、従来の物性を維持しているため、結晶性樹脂発泡容器の断熱性が損なわれない。
このため、本実施形態の結晶性樹脂発泡容器は、家電包装容器、機械部品包装容器、食品包装容器等の容器として使用される。特に、食品包装容器として有用なものである。中でもオーブン及び電子レンジで加熱するものが好ましい。
さらに、グラタンやラザニア等のように焼き目をつけ、冷蔵又は冷凍で流通した後、電子レンジで加熱して喫食するためのレンジアップ容器として、特に好ましい。即ち、本実施形態の結晶性樹脂発泡容器は、冷蔵食品用又は冷凍食品用の食品包装容器として特に好ましい。
なお、レンジアップとは、冷蔵食品又は冷凍食品を電子レンジで加熱して調理することをいう。
【００６９】
［第二の実施形態］
本実施形態の結晶性樹脂発泡容器は、図６〜７に示す容器であり、結晶性樹脂発泡層を有する発泡シートの成形体である。本実施形態の発泡シートは、第一の実施形態の発泡シートと同様である。
図６の結晶性樹脂発泡容器１００は、容器本体１０２を有する。容器本体１０２は、平面視真円の底壁１１０と、底壁１１０の周縁から立ち上がる側壁１２０と、側壁１２０の上端から外方に張り出すフランジ部１３０とを有する。
フランジ部１３０は、水平部１３１と、張出部１５０とを有する。
【００７０】
図７に示すように、水平部１３１は、側壁１２０の上端から外方に張り出し、開口部１０３を周回する。張出部１５０は、水平部１３１の外縁から、さらに外方に張り出している。即ち、張出部１５０は、水平部１３１の外方に位置している。張出部１５０は、水平部１３１に沿って、開口部１０３を周回する。
【００７１】
開口部１０３の開口径は、例えば、７０〜１５０ｍｍが好ましい。
容器本体１０２の高さは、例えば、２０〜４０ｍｍが好ましい。
【００７２】
張出部１５０の幅ｗ１５０は、第一の実施形態における幅ｗ５０と同様である。
本実施形態において、張出部１５０の厚みは、水平部１３１の厚みよりも薄い。また、張出部１５０の厚みは、側壁１２０の厚みよりも薄い。張出部１５０の厚みを薄くするように容器本体１０２を成形することで、張出部１５０の結晶化度を高められる。
張出部１５０の厚みは、第一の実施形態における張出部５０の厚みと同様である。
水平部１３１の厚みは、第一の実施形態における水平部３１の厚みと同様である。
側壁１２０の厚みは、第一の実施形態における側壁２０の厚みと同様である。
【００７３】
本実施形態において、張出部１５０の密度は、水平部１３１の密度よりも高い。また、張出部１５０の密度は、側壁１２０の密度よりも高い。張出部１５０の密度を高くするように容器本体１０２を成形することで、張出部１５０の結晶化度を高められる。
張出部１５０の密度は、第一の実施形態における張出部５０の密度と同様である。
水平部１３１の密度は、第一の実施形態における水平部３１の密度と同様である。
側壁１２０の密度は、第一の実施形態における側壁２０の密度と同様である。
【００７４】
張出部１５０の結晶化度は、側壁１２０の結晶化度よりも高くなっている。張出部１５０における発泡層の結晶化度と、側壁１２０における発泡層の結晶化度との対比において、張出部１５０の発泡層の結晶化度が側壁１２０の発泡層の結晶化度よりも高いことが好ましい。
張出部１５０の結晶化度は、側壁１２０の結晶化度の１．１〜１．３倍が好ましく、１．１５〜１．２５倍がより好ましい。
また、張出部１５０の厚みは、側壁１２０の厚みよりも薄い。張出部１５０の厚みを薄くするように容器本体１０２を成形することで、張出部１５０の結晶化度を高められる。
また、張出部１５０の密度は、側壁１２０の密度よりも高いことが好ましい。張出部１５０の密度を高くするように容器本体１０２を成形することで、張出部１５０の結晶化度を高められる。
【００７５】
水平部１３１の結晶化度は、側壁１２０の結晶化度と同等以上が好ましい。水平部１３１の結晶化度が高くなると、水平部１３１が剛直になり、さらに取り扱いやすくなる。加えて、側壁１２０の結晶化度を低くできるので、側壁の柔軟性を維持できる。特に、水平部１３１における発泡層の結晶化度と、側壁１２０における発泡層の結晶化度との対比において、水平部１３１の発泡層の結晶化度は側壁１２０の発泡層の結晶化度と同等以上が好ましい。
水平部１３１の結晶化度は、側壁１２０の結晶化度の１．０〜１．３倍が好ましく、１．１〜１．３倍が好ましく、１．１５〜１．２５倍がより好ましい。
また、水平部１３１の厚みは、側壁１２０の厚みと同等以下が好ましい。水平部１３１の厚みを薄くするように容器本体１０２を成形することで、水平部１３１の結晶化度を高められる。
また、水平部１３１の密度は、側壁１２０の密度と同等以上が好ましい。水平部１３１の密度を高くするように容器本体１０２を成形することで、水平部１３１の結晶化度を高められる。
【００７６】
張出部１５０の結晶化度は、張出部５０の結晶化度と同様である。
水平部１３１の結晶化度は、水平部３１の結晶化度と同様である。
側壁１２０の結晶化度は、側壁２０の結晶化度を同様である。
【００７７】
第二の実施形態によれば、平面視真円形であるため、加熱された場合に、より変形しにくい。
【００７８】
［第三の実施形態］
本実施形態の結晶性樹脂発泡容器は、図８〜９に示す容器であり、結晶性樹脂発泡層を有する発泡シートの成形体である。本実施形態の発泡シートは、第一の実施形態の発泡シートと同様である。
図８の結晶性樹脂発泡容器２００は、容器本体２０２を有する。容器本体２０２は、平面視真円の底壁２１０と、底壁２１０の周縁から立ち上がる側壁２２０と、側壁２２０の上端から外方に張り出すフランジ部２３０とを有する。
本実施形態において、フランジ部２３０は、張出部のみで構成されている。
図９に示すように、フランジ部２３０は、側壁２２０の上端から外方に張り出し、開口部２０３を周回する。
【００７９】
開口部２０３の開口径は、例えば、７０〜１５０ｍｍが好ましい。
容器本体２０２の高さは、例えば、２０〜４０ｍｍが好ましい。
【００８０】
フランジ部２３０の厚みは、第一の実施形態における張出部５０の厚さと同様である。
フランジ部２３０の幅は、第一の実施形態における水平部３１の幅と同様である。
側壁２２０の厚みは、第一の実施形態における側壁２０の厚みと同様である。
【００８１】
フランジ部２３０の密度は、第一の実施形態における張出部５０の密度と同様である。
側壁２２０の密度は、第一の実施形態における側壁２０の密度と同様である。
【００８２】
フランジ部（張出部）２３０の結晶化度は、側壁２２０の結晶化度よりも高くなっている。フランジ部２３０における発泡層の結晶化度と、側壁２２０における発泡層の結晶化度との対比において、フランジ部２３０の発泡層の結晶化度が側壁２２０の発泡層の結晶化度よりも高いことが好ましい。
フランジ部２３０の結晶化度は、側壁２２０の結晶化度の１．１〜１．３倍が好ましく、１．１５〜１．２５倍がより好ましい。
また、フランジ部２３０の厚みは、側壁２２０の厚みよりも薄い。フランジ部２３０の厚みを薄くするように容器本体２０２を成形することで、フランジ部２３０の結晶化度を高められる。
また、フランジ部２３０の密度は、側壁１２０の密度よりも高いことが好ましい。フランジ部２３０の密度を高くするように容器本体１０２を成形することで、フランジ部２３０の結晶化度を高められる。
【００８３】
フランジ部２３０の結晶化度は、張出部５０の結晶化度と同様である。
側壁２２０の結晶化度は、側壁２０の結晶化度を同様である。
【００８４】
［他の実施形態］
第一の実施形態では、底壁に平面視円形の底壁補強部が形成されているが、本考案はこれに限定されない。底壁補強部は、平面視多角形の凹部、十字状又は放射状の凹条でもよい。また、底壁補強部の形状は、凸状でもよいし、底壁補強部が形成されていなくてもよい。
第二及び第三の実施形態では、底壁補強部が形成されていないが、本考案はこれに限定されず、底壁補強部が形成されていてもよい。
【００８５】
第一の実施形態では、長手方向両側に摘部が形成されているが、本考案はこれに限定されない。摘部は、短手方向両側にのみ形成されていてもよいし、長手方向両側及び短手方向両側に形成されていてもよいし、形成されていなくてもよい。
第二及び第三の実施形態では、フランジ部に摘部が形成されていないが、本考案はこれに限定されず、摘部が形成されていてもよい。
【００８６】
第一の実施形態では、側壁に波状の側壁補強部が形成されているが、本考案はこれに限定されず、側壁補強部は断続的に形成されていてもよいし、側壁補強部が形成されていなくてもよい。
第二及び第三の実施形態では、側壁補強部が形成されていないが、本考案はこれに限定されず、側壁補強部が形成されていてもよい。
【００８７】
本考案の結晶性樹脂発泡容器は、容器本体の開口部を塞ぐ蓋体を有してもよい。結晶性樹脂発泡容器が蓋体を有する場合、蓋体の材質は特に限定されず、ポリスチレン、ポリエチレン、ポリエステル等が挙げられる。
【実施例】
【００８８】
（実施例１）
下記仕様の発泡シートを下記条件で成形し、図１の結晶性樹脂発泡容器１と同様の結晶性樹脂発泡容器を得た。得られた結晶性樹脂発泡容器を２００℃で１０分間加熱したところ、変形は認められなかった。
【００８９】
＜発泡シートの仕様＞
・構造：発泡層のみの単層シート。
・樹脂：ポリエチレンテレフタレート。
・坪量：３３０ｇ／ｍ２。
・厚み：０．７５ｍｍ。
【００９０】
＜成形条件＞
・金型温度：１８０℃。
【００９１】
＜結晶性樹脂発泡容器＞
・容器寸法：Ｌ１＝２０５ｍｍ、Ｗ１＝１３５ｍｍ、Ｈ１＝３１ｍｍ。
・結晶化度：張出部＝２３％、延設部＝２２％、水平部＝２２％、側壁＝２０％、底壁＝２０％。
・厚み：張出部＝０．４ｍｍ、延設部＝０．７ｍｍ、水平部＝０．７ｍｍ、側壁＝０．８ｍｍ、底壁＝０．８ｍｍ。
・密度：張出部＝８．３ｇ／ｃｍ３、延設部＝４．７ｇ／ｃｍ３、水平部＝４．７ｇ／ｃｍ３、側壁＝４．１ｇ／ｃｍ３、底壁＝４．１ｇ／ｃｍ３。
【００９２】
（比較例１）
実施例１と同じ発泡シートを下記条件で成形し、図１の結晶性樹脂発泡容器１と同様の結晶性樹脂発泡容器を得た。得られた結晶性樹脂発泡容器を２００℃で１０分間加熱したところ、フランジ部が垂れ下がり、変形した。
【００９３】
＜成形条件＞
・金型温度：１８０℃。
【００９４】
＜結晶性樹脂発泡容器＞
・容器寸法：Ｌ１＝２０５ｍｍ、Ｗ１＝１３５ｍｍ、Ｈ１＝３１ｍｍ。
・結晶化度：張出部＝２０％、延設部＝２２％、水平部＝２０％、側壁＝２０％、底壁＝２０％。
・厚み：張出部＝０．７ｍｍ、延設部＝０．７ｍｍ、水平部＝０．７ｍｍ、側壁＝０．８ｍｍ、底壁＝０．８ｍｍ。
・密度：張出部＝４．７ｇ／ｃｍ３、延設部＝４．７ｇ／ｃｍ３、水平部＝４．７ｇ／ｃｍ３、側壁＝４．１ｇ／ｃｍ３、底壁＝４．１ｇ／ｃｍ３。
【００９５】
（結晶化度の測定）
結晶性樹脂発泡容器の各部位から試料を採取し、下記測定装置を用いて、下記測定条件にて、ＪＩＳ  Ｋ７１２２に従いＤＳＣ測定を行い、ＤＳＣ曲線を得た。得られたＤＳＣ曲線の融解熱量及び結晶化熱量から、下記式（１１）より結晶化度を算出した。
結晶化度（％）＝｛（融解熱量の絶対値（Ｊ／ｇ）−結晶化熱量の絶対値（Ｊ／ｇ））÷完全結晶化熱量（Ｊ／ｇ）｝×１００・・・（１１）
【００９６】
＜測定装置＞
・ＤＳＣ装置：示差走査熱量計装置  ＤＳＣ７０００Ｘ型（日立ハイテクサイエンス社製）。
【００９７】
＜測定条件＞
・試料量：５．５±０．５ｍｇ。
・リファレンス（アルミナ）量：５ｍｇ。
・窒素ガス流量：２０ｍＬ／ｍｉｎ。
・試験数：２。
【００９８】
上記の結果から、本考案を適用することで、加熱後の結晶性樹脂発泡容器をより取り扱いやすくできることが確認された。
【符号の説明】
【００９９】
１  結晶性樹脂発泡容器
２  容器本体
３  開口部
１０、１１０、２１０  底壁
２０、１２０、２２０  側壁
３０、１３０、２３０  フランジ部
４０  延設部
５０、１５０  張出部
【図１】
0003221532.tif 000005
【図２】
0003221532.tif 000006
【図３】
0003221532.tif 000007
【図４】
0003221532.tif 000008
【図５】
0003221532.tif 000009
【図６】
0003221532.tif 000010
【図７】
0003221532.tif 000011
【図８】
0003221532.tif 000012
【図９】
0003221532.tif 000013